(57)【要約】【課題】  第１３改正  日本薬局方  一般試験  ４５．プラスチック製医薬品容器試験法  １．ポリエチレン製又はポリプロピレン製水性注射剤容器  の試験項目をすべて満足し、かつ、薬剤や薬液の保存容器として必要な耐蒸気滅菌性（耐熱性、剛性）、透明性、ガスバリヤー性を保持する成形品用のポリプロピレン系樹脂組成物の提供。【解決手段】  （Ａ）金属チタン含有量が１ｐｐｍ以下で、かつＭＦＲが０．５〜７０ｇ／１０分のポリプロピレン系重合体に、（Ｂ）特定の有機アルカリ金属塩０．０２５〜０．１５重量％と（Ｃ）特定の一般式で表される環状有機リン酸エステル塩基性多価金属塩０．０２５〜０．１５重量％と（Ｄ）特定の一般式で表される複合水酸化物塩化合物０．０１〜０．１０重量％を特定の関係式を満たすように配合してなる医療容器用ポリプロピレン系樹脂組成物。【選択図】なし【特許請求の範囲】
【請求項１】
（Ａ）金属チタン含有量が１ｐｐｍ以下であり、かつ、メルトフローレートが０．５〜７０ｇ／１０分であるポリプロピレン単独重合体またはエチレン含有量が３重量％以下のプロピレン・エチレンランダム共重合体に、（Ｂ）アルカリ金属カルボン酸塩、アルカリ金属β−ジケトナート及びアルカリ金属β−ケト酢酸エステル塩からなる群から選択される少なくとも一種の有機アルカリ金属塩０．０２５〜０．１５重量％、（Ｃ）一般式（Ｉ）：
【化１】
2006152310.tif 000012
（ただし、Ｒ１は水素原子又は炭素数１〜４のアルキル基を示し、Ｒ２及びＲ３は水素原子又は炭素数１〜１２のアルキル基を示し、Ｍは周期律表第ＩＩＩ族または第ＩＶ族の金属原子を示し、ＸはＭが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。）により表される環状有機リン酸エステル塩基性多価金属塩の少なくとも一種０．０２５〜０．１５重量％、および（Ｄ）一般式（ＩＩ）および／または一般式（ＩＩＩ）：
Ｍｇ１−ＸＡｌＸ（ＯＨ）２（ＣＯ３）Ｘ／２・ｍＨ２Ｏ  （ＩＩ）
（ただし、ｘは０＜ｘ≦０．５であり、ｍは３以下の数である。）、
〔Ａｌ２Ｌｉ（ＯＨ）６〕ｎＸ・ｍＨ２Ｏ  （ＩＩＩ）
（ただし、Ｘは無機または有機のアニオンであり、ｎはアニオン（Ｘ）の価数であり、ｍは３以下の数である。）で表される複合水酸化物塩化合物、０．０１〜０．１０重量％を下記式（１）の関係を満たすように配合してなる医療容器用ポリプロピレン系樹脂組成物。
ｂ≦０．０４６−０．０８３ａ  （１）
（ただし、ａは樹脂組成物中の（Ｂ）の有機アルカリ金属塩と（Ｃ）の環状有機リン酸エステル塩基性多価金属塩（Ｉ）の濃度の和（重量％）であり、ｂは樹脂組成物中の（ＩＩ）および／または（ＩＩＩ）の濃度（重量％）である。）
【請求項２】
前記有機アルカリ金属塩が、アルカリ金属カルボン酸塩である請求項１に記載の医療容器用ポリプロピレン系樹脂組成物。
【請求項３】
前記環状有機リン酸エステル塩基性多価金属塩が、アルミニウム塩である請求項１ないし請求項２に記載の医療容器用ポリプロピレン系樹脂組成物。
【発明の詳細な説明】
【技術分野】
【０００１】
本発明は、医療用途向け薬剤、薬液保存容器のうち、特に、第１３改正  日本薬局方  一般試験  ４５．プラスチック製医薬品容器試験法  １．ポリエチレン製又はポリプロピレン製水性注射剤容器の試験項目をすべて満足する成形体を製造するのに好適なポリプロピレン系樹脂組成物に関する。
【背景技術】
【０００２】
結晶性プロピレン系重合体はその優れた安全衛生性や成形加工性、力学特性、ガスバリヤー性の特徴を生かし、各種の医療器具に使用されている。特に近年、高レベルの安全衛生性が求められる薬剤や薬液の保存容器としてアンプルやバイアルの代替容器用材としての活用が散見されるようになってきた。これらの保存容器には、蒸気滅菌時の耐熱性、耐失透性、耐添加剤抽出性、水蒸気や酸素のガスバリヤー性が維持されることや、使用添加剤が保存薬剤、薬液に相互作用を及ぼさないこと、が必要であり、具体的には第１３改正  日本薬局方  一般試験  ４５．プラスチック製医薬品容器試験法  １．ポリエチレン製又はポリプロピレン製水性注射剤容器の試験項目をすべて満足することが必須要件である。
【０００３】
従来、これらの性能を満足させるために、ポリプロピレン単独重合体やエチレンとのランダム共重合体と核剤や中和剤を種々組み合わせて、キーとなる性能の最適化が試みられてきた。しかしながら、例えばソルビトール系透明核剤を用いた場合には、耐添加剤抽出性や局方試験を満足せずこれらの用途には不適であり、アルミ系や有機リン酸系剛性核剤を添加したものは、透明性の発現が十分でなかったり、また添加量を増やすと局方試験の強熱残分や紫外線吸収スペクトルに満足すべき結果が得られなかった。一方、容器の基材となる結晶性ポリプロピレン系樹脂としては、剛性や耐熱性、ガスバリヤー性の点ではポリプロピレン単独重合体が、透明性や耐衝撃性の点ではエチレンとのランダム共重合体が好ましいが、剛性核剤との組み合わせにおいては、該局方試験をすべて満足する条件下では、薬剤、薬液の保存容器として満足できる耐熱性や透明性、ガスバリヤー性が得られていないのが現状である。
【発明の開示】
【発明が解決しようとする課題】
【０００４】
本発明は、第１３改正  日本薬局方  一般試験  ４５．プラスチック製医薬品容器試験法  １．ポリエチレン製又はポリプロピレン製水性注射剤容器  の試験項目をすべて満足し、かつ、薬剤や薬液の保存容器として必要な耐蒸気滅菌性（耐熱性、剛性）、透明性、ガスバリヤー性を保持する成形品用のポリプロピレン系樹脂組成物を提供することにある。
【課題を解決するための手段】
【０００５】
本発明者らは、上記課題を解決するために鋭意研究の結果、特定のチタン含有量およびメルトフローレートを有する結晶性ポリプロピレンに、特定の有機アルカリ金属塩及び環状有機リン酸エステル塩基性多価金属塩からなる造核剤及び特定の複合水酸化物塩化合物系中和剤を特定量添加することにより、日本薬局方の試験項目を満足する成形体を製造するのに好適なポリプロピレン系樹脂組成物を見出し、本発明を完成した。
【０００６】
すなわち、本発明は、（Ａ）金属チタン含有量が１ｐｐｍ以下であり、かつ、メルトフローレートが０．５〜７０ｇ／１０分であるポリプロピレン単独重合体またはエチレン含有量が３重量％以下のプロピレン・エチレンランダム共重合体に、（Ｂ）アルカリ金属カルボン酸塩、アルカリ金属β−ジケトナート及びアルカリ金属β−ケト酢酸エステル塩からなる群から選択される少なくとも一種の有機アルカリ金属塩０．０２５〜０．１５重量％、（Ｃ）一般式（Ｉ）：
【化１】
2006152310.tif 000002
（ただし、Ｒ１は水素原子又は炭素数１〜４のアルキル基を示し、Ｒ２及びＲ３は水素原子又は炭素数１〜１２のアルキル基を示し、Ｍは周期律表第ＩＩＩ族または第ＩＶ族の金属原子を示し、ＸはＭが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。）により表される環状有機リン酸エステル塩基性多価金属塩の少なくとも一種０．０２５〜０．１５重量％、および（Ｄ）一般式（ＩＩ）および／または一般式（ＩＩＩ）：
Ｍｇ１−ＸＡｌＸ（ＯＨ）２（ＣＯ３）Ｘ／２・ｍＨ２Ｏ  （ＩＩ）
（ただし、ｘは０＜ｘ≦０．５であり、ｍは３以下の数である。）、
〔Ａｌ２Ｌｉ（ＯＨ）６〕ｎＸ・ｍＨ２Ｏ  （ＩＩＩ）
（ただし、Ｘは無機または有機のアニオンであり、ｎはアニオン（Ｘ）の価数であり、ｍは３以下の数である。）で表される複合水酸化物塩化合物、０．０１〜０．１０重量％を下記式（１）の関係を満たすように配合してなる医療容器用ポリプロピレン系樹脂組成物である。
ｂ≦０．０４６−０．０８３ａ  （１）
（ただし、ａは樹脂組成物中の（Ｂ）の有機アルカリ金属塩と（Ｃ）の環状有機リン酸エステル塩基性多価金属塩（Ｉ）の濃度の和（重量％）であり、ｂは樹脂組成物中の（ＩＩ）および／または（ＩＩＩ）の濃度（重量％）である。）
【発明の効果】
【０００７】
本発明の医療容器用ポリプロピレン系樹脂組成物は、第１３改正  日本薬局方一般試験  ４５．プラスチック製医薬品容器試験法  １．ポリエチレン製又はポリプロピレン製水性注射剤容器  の試験項目をすべて満足し、かつ、薬剤や薬液の保存容器として必要な耐蒸気滅菌性（耐熱性、剛性）、透明性、ガスバリヤー性を保持している。
【発明を実施するための最良の形態】
【０００８】
１．（Ａ）ポリプロピレン系樹脂
（１）本発明に用いられる結晶性ポリプロピレン系樹脂は、メルトフローレート０．５〜７０ｇ／１０分、好ましくは５〜４０ｇ／１０分を有するものであり、ポリプロピレン単独重合体ないしはエチレンとのランダム共重合体である。共重合体の場合は、エチレン含有量は３．０重量％以下、好ましくは２．０重量％以下であることが必要である。メルトフローレートが０．５未満では成形加工性の低下をきたし注射剤容器として満足できる成形体が得られない。また、７０以上では機械的強度の低下が著しく実用上の問題が生じる。一方、エチレン含有量が３．０重量％を超えると保存容器の蒸気減菌時に透明性の低下や変形が起こり、また水蒸気や酸素のガスバリヤー性の低下をきたし、保存薬剤や薬液に悪影響を及ぼす。
【０００９】
（２）該樹脂中に含まれる金属チタンは１ｐｐｍ以下であることが必要である。これを達成するためには、重合時にＭｇ担持型の高活性触媒を用いたり、また重合後に脱触工程を設け、ポリマー中の該金属成分を低減させることができる。ポリマー中に該成分が１ｐｐｍを超えると透明性の発現が十分でなかったり、また、局方試験項目の強熱残分項目を満足しなくなる。
【００１０】
（３）プロピレンの単独重合体とエチレンとのランダム共重合体の製造方法プロピレン（共）重合体の製造方法は、特に限定されないが、立体規則性触媒を使用する重合法が好ましい。立体規則性触媒としては、三塩化チタン、四塩化チタン、トリクロロエトキシチタン等のハロゲン化チタン化合物、前記ハロゲン化チタン化合物とハロゲン化マグネシウムに代表されるマグネシウム化合物との接触物等の遷移金属成分とアルキルアルミニウム化合物又はそれらのハロゲン化物、水素化物、アルコキシド等の有機金属成分との２成分系触媒、更にそれらの成分に窒素、炭素、リン、硫黄、酸素、ケイ素等を含む電子供与性化合物を加えた３成分系触媒が挙げられる。
【００１１】
また、プロピレン（共）重合体の重合反応は、気相、液相のいずれで行ってもよい。例えば液相で重合する場合には、ｎ−ブタン、イソブタン、ｎ−ペンタン、イソペンタン、ヘキサン、ヘプタン、オクタン、シクロヘキサン、ベンゼン、トルエン、キシレン等の不活性炭化水素又は液状モノマー中で行うことができる。重合温度は、通常−８０〜１５０℃であり、好ましくは４０〜１２０℃である。重合圧力は、１〜６０気圧が好ましく、また得られる（共）重合体の分子量の調節は、水素もしくは他の公知の分子量調整剤で行うことができる。重合は連続式又はバッチ式反応で行い、その条件は通常用いられている条件でよい。さらに重合反応は一段で行ってもよく、二段で行ってもよい。
【００１２】
また、あらかじめ前記プロピレン単独重合体とプロピレン−エチレンランダム共重合体を製造しておいて、これを所定割合にて機械的混合を行ってもよい。
【００１３】
２．（Ｂ）及び（Ｃ）造核剤
本発明の組成物に配合する造核剤は、（Ｂ）成分である有機アルカリ金属塩並びに（Ｃ）成分である環状有機リン酸エステル塩基性多価金属塩である。（Ｂ）成分は、アルカリ金属カルボン酸塩、アルカリ金属β−ジケトナート及びアルカリ金属β−ケト酢酸エステル塩からなる群より選択される少なくとも一種の有機アルカリ金属塩である。
【００１４】
（Ｂ）成分の各アルカリ金属塩化合物を構成するアルカリ金属としては、リチウム、ナトリウム、カリウム等が挙げられる。
【００１５】
上記アルカリ金属カルボン酸塩を構成するカルボン酸としては、例えば酢酸、プロピオン酸、アクリル酸、オクチル酸、イソオクチル酸、ノナン酸、デカン酸、ラウリン酸、ミリスチン酸、パルミチン酸、ステアリン酸、オレイン酸、リシノール酸、１２−ヒドロキシステアリン酸、ベヘン酸、モンタン酸、メリシン酸、β−ドデシルメルカプト酢酸、β−ドデシルメルカプトプロピオン酸、β−Ｎ−ラウリルアミノプロピオン酸、β−Ｎ−メチル−ラウロイルアミノプロピオン酸等の脂肪族モノカルボン酸、マロン酸、コハク酸、アジピン酸、マレイン酸、アゼライン酸、セバシン酸、ドデカンジ酸、クエン酸、ブタントリカルボン酸、ブタンテトラカルボン酸等の脂肪族多価カルボン酸、ナフテン酸、シクロペンタンカルボン酸、１−メチルシクロペンタンカルボン酸、２−メチルシクロペンタンカルボン酸、シクロペンテンカルボン酸、シクロヘキサンカルボン酸、１−メチルシクロヘキサンカルボン酸、４−メチルシクロヘキサンカルボン酸、３，５−ジメチルシクロヘキサンカルボン酸、４−ブチルシクロヘキサンカルボン酸、４−オクチルシクロヘキサンカルボン酸、シクロヘキセンカルボン酸、４−シクロヘキセン−１，２−ジカルボン酸等の脂環式モノ又はポリカルボン酸、安息香酸、トルイル酸、キシリル酸、エチル安息香酸、４−ｔ−ブチル安息香酸、サリチル酸、フタル酸、トリメリット酸、ピロメリット酸等の芳香族モノ又はポリカルボン酸等が挙げられる。
【００１６】
上記アルカリ金属β−ジケトナートを構成するβ−ジケトン化合物としては、例えば、アセチルアセトン、ピバロイルアセトン、パルミトイルアセトン、ベンゾイルアセトン、ピバロイルベンゾイルアセトン、ジベンゾイルメタン等が挙げられる。
【００１７】
また、上記アルカリ金属β−ケト酢酸エステル塩を構成するβ−ケト酢酸エステルとしては、例えば、アセト酢酸エチル、アセト酢酸オクチル、アセト酢酸ラウリル、アセト酢酸ステアリル、ベンゾイル酢酸エチル、ベンゾイル酢酸ラウリル等が挙げられる。
【００１８】
上記（Ｂ）成分であるアルカリ金属カルボン酸塩、アルカリ金属β−ジケトナート又はアルカリ金属β−ケト酢酸エステル塩は各々上記アルカリ金属とカルボン酸、β−ジケトン化合物又はβ−ケト酢酸エステルとの塩であり、従来周知の方法で製造することができる。また、これら（Ｂ）成分の各アルカリ金属塩化合物の中でも、アルカリ金属の脂肪族モノカルボン酸塩、特に、リチウムの脂肪族カルボン酸塩が好ましく、とりわけ炭素数８〜２０の脂肪族モノカルボン酸塩が好ましい。
【００１９】
本発明で用いられる（Ｃ）成分は一般式（Ｉ）：
【化１】
2006152310.tif 000003
（ただし、Ｒ１は水素原子又は炭素数１〜４のアルキル基を示し、Ｒ２及びＲ３は水素原子又は炭素数１〜１２のアルキル基を示し、Ｍは周期律表第ＩＩＩ族又は第ＩＶ族の金属原子を示し、ＸはＭが周期律表第ＩＩＩ族の金属原子を示す場合には、ＨＯ−を示し、Ｍが周期律表第ＩＶ族の金属原子を示す場合には、Ｏ＝又は（ＨＯ）２−を示す。）により表される環状有機リン酸エステル塩基性多価金属塩である。
【００２０】
環状有機リン酸エステル塩基性多価金属塩において、Ｒ１で示される炭素数１〜４のアルキル基としては、メチル、エチル、プロピル、イソプロピル、ブチル、ｓ−ブチル、イソブチル等が挙げられ、Ｒ２又はＲ３で示される炭素数１〜１２のアルキル基としては、メチル、エチル、プロピル、イソプロピル、ブチル、ｓ−ブチル、ｔ−ブチル、アミル，ｔ−アミル、ヘキシル、ヘプチル、オクチル、イソオクチル、ｔ−オクチル、２−エチルヘキシル、ノニル、イソノニル、デシル、イソデシル、ウンデシル、ドデシル、ｔ−ドデシル等が挙げられる。
【００２１】
また、Ｍで示される周期律表第ＩＩＩ族又は第ＩＶ族の金属原子としては、アルミニウム、ガリウム、ゲルマニウム、錫、チタン、ジルコニウム等が挙げられ、特にアルミニウムが好ましい。
【００２２】
したがって、（Ｃ）成分としては、例えば次に示す化合物が挙げられる。
【００２３】
【化２】
2006152310.tif 000004
【００２４】
【化３】
2006152310.tif 000005
【００２５】
【化４】
2006152310.tif 000006
【００２６】
【化５】
2006152310.tif 000007
【００２７】
【化６】
2006152310.tif 000008
【００２８】
【化７】
2006152310.tif 000009
【００２９】
（Ｃ）成分は、例えば、酸性環状有機リン酸エステルのアルカリ金属塩と多価金属ハロゲン化合物あるいは酸化多価金属ハロゲン化物と反応させ、その後必要に応じて加水分解する方法、酸性環状有機リン酸エステルと多価金属アルコキサイドを反応させ、その後必要に応じて加水分解する方法等により容易に製造することができる。
【００３０】
また、（Ｃ）成分は、その粒径についても特に制限をうけず、例えば、平均粒径０．０１〜５０ミクロンのものを用いることができるが、均一な分散を図るためには、平均粒径が１０ミクロン以下、特に３ミクロン以下の微粒子に粉砕して用いることが好ましい。
【００３１】
３．（Ｄ）中和剤
本発明の組成物に配合する（Ｄ）中和剤としては、一般式（ＩＩ）：
Ｍｇ１−ＸＡｌＸ（ＯＨ）２（ＣＯ３）Ｘ／２・ｍＨ２Ｏ  （ＩＩ）
（ただし、ｘは０＜ｘ≦０．５であり、ｍは３以下の数である。）、および／または一般式（ＩＩＩ）：
〔Ａｌ２Ｌｉ（ＯＨ）６〕ｎＸ・ｍＨ２Ｏ  （ＩＩＩ）
（ただし、Ｘは無機または有機のアニオンであり、ｎはアニオン（Ｘ）の価数であり、ｍは３以下の数である。）で表される複合水酸化物塩化合物を用いる。
【００３２】
４．組成物の組成割合
本発明の組成物に配合する成分（Ｂ）並びに成分（Ｃ）の造核剤の添加量は、ポリプロピレン系樹脂中に、成分（Ｂ）が０．０２５〜０．１５重量％、好ましくは０．０３５〜０．０７５重量％である。また、成分（Ｃ）が０．０２５〜０．１５重量％、好ましくは０．０３５〜０．０７５重量％である。成分（Ｄ）の中和剤の添加量は、ポリプロピレン系樹脂中に、０．０１〜０．１０重量％、好ましくは０．０２〜０．０５重量％である。さらに、この各添加量は式（１）を満たしていることが必要である。
ｂ≦０．０４６−０．０８３ａ  （１）
（ただし、ａは樹脂組成物中の（Ｂ）及び（Ｃ）の濃度の和（重量％）であり、ｂは樹脂組成物中の（Ｄ）の濃度（重量％）である。）
【００３３】
造核剤（Ｂ）成分の添加量が０．０２５重量％未満では、透明性や耐熱性の向上効果が十分でなく、また、０．１５重量％を超えると添加量に見合った透明性向上効果が期待できなくなると共に、逆に局方試験項目中の強熱残分や紫外線吸収スペクトルの安全性能の低下をきたす。（Ｃ）成分の添加量が範囲外であると、（Ｂ）成分の場合と同様に、透明性や耐熱性の改善が不十分であったり安全性の低下をきたしたりする。（Ｂ）成分と（Ｃ）成分の比率は、上記範囲内であると、特に制限を受けないが、（Ｂ）成分の添加量が（Ｃ）成分の添加量の当量である場合に本発明の効果が著しい。
【００３４】
また、中和剤が０．０１重量％未満ではポリプロピレン系樹脂中の触媒残さ成分の中和が不十分となりポリプロピレン系樹脂の経時安定性や透明性が低下し、また０．１０重量％を超えるとそれ自身が透明性低下の原因となったり、また局方試験項目中の強熱残分で満足すべき結果が得られないことになる。さらに、各添加剤量の関係が、式（１）を外れた場合には、薬剤、薬液容器として必要な透明性、耐熱性、ガスバリヤー性とこれらの保存容器に必須な強熱残分や紫外線吸収スペクトル等の安全性能の最適化が困難となる。
【００３５】
５．ポリプロピレン系樹脂組成物の製造方法
本発明のポリプロピレン系医療用樹脂組成物は、上記（Ａ）、（Ｂ）、（Ｃ）及び（Ｄ）の各成分をヘンシェルミキサー、スーパーミキサー、リボンブレンダー等を用いて、本発明で用いる添加剤の他に一般的に用いられるトリス（２，４−ジ−ｔブチルフェニル）ホスファイトのようなプロセス安定剤やヒンダードアミン系紫外線吸収剤等を配合し、通常の単軸押出機、二軸押出機、バンバリーミキサー、プラベンダー、ロール等で１６０〜２５０℃の温度範囲で溶融混練することにより得ることができる。
【実施例】
【００３６】
以下、実施例により、本発明をさらに詳細に説明するが、本発明はこれらの記載により何ら限定されるものではない。なお、各実施例及び比較例において樹脂原料及び添加剤としては以下のものを使用した。
（Ａ）結晶性ポリプロピレン
ホモポリプロピレン（ＨＰＰ）：ＭＦＲ１５ｇ／１０分
ランダムポリプロピレン（ＲＰＰ）：エチレン濃度０．４重量％、
ＭＦＲ１５ｇ／１０分
（Ｂ）造核剤
ＮＡ−２１：有機アルカリ金属塩と環状リン酸エステル塩基性多価金属塩の
等量混合系核剤（旭電化工業（株）製）
ゲルオールＭＤ：ソルビトール系核剤（新日本理化（株）製）
（Ｃ）中和剤
ミズカラック：リチウムアルミニウム複合水酸化物塩（水澤化学工業（株）製）
ＤＨＴ−４Ａ：マグネシウム・アルミニウム・ハイドロオキサイド・カーボネート・
ハイドレート（協和化学工業（株）製）
Ｃａ−Ｓｔ：カルシウムステアレート（日東化学（株）製）
【００３７】
また、物性測定は以下の方法で行った。
（１）エチレン濃度：１３Ｃ−ＮＭＲにより組成を検定したエチレン・プロピレンランダムコポリマーを基準物質として７３３ｃｍ−１の特性吸収体を用いる赤外分光法により、ランダムコポリマー中のエチレン含量を測定した。ペレットをプレス成形により約５００ミクロンの厚さのフィルムとしたものを用いた。
（２）Ｔｉ含量：ポリプロピレン中の灰分を塩酸（塩酸１容＋水１容）に溶解後、１０％アスコルピン酸を加えジアンチピリルメタン溶液で発色させ、３８５ｎｍの吸光度を用いてチタン含有を算出した。
（３）ＭＦＲ：ＪＩＳ  Ｋ６７５８、２３０℃  ２．１６Ｋｇ荷重に準拠。
【００３８】
（４）蒸気滅菌：１ミリシート成形品をオートクレーブ滅菌器を用いて１２１℃で１時間の条件で滅菌し、風乾後、透明性（ヘイズ）測定に供した。
（５）ヘイズ値：厚さ１ミリのシート片を用いて、ＪＩＳ  Ｋ７１０５に準拠して測定した。
（６）デュポン衝撃強度：厚さ２ミリのシート片を用いて、ＪＩＳ  Ｋ７２１１に準拠して２３℃で測定した。
【００３９】
（７）成形性：１ミリシート成形品表面の平滑性（フローマーク等）を目視にて観察し成形性を判定した。
○：ゲート付近からのフローマークが殆ど観察されない。
×：ゲート付近から成形品末端までフローマークが観察される。
【００４０】
（８）第１３改正  日本薬局方一般試験：４５．プラスチック製薬品容器試験法（プラスチック製水性注射剤容器）の１．ポリエチレン製又はポリプロピレン製水性注射剤容器の項の試験法に従って、透明性、外観、水蒸気透過性、重金属、鉛、カドミウム、強熱残分、溶出物、細胞毒性を測定した。但し、試料調製は、０．５ミリ厚で表面積６００ｃｍ２に相当する重量のペレットを秤量し、２１０℃でプレスしてシート片として、長さ約５センチ、幅約０．５センチの大きさに細断し、水で洗った後、室温で乾燥した。これを内容積約３００ｍｌの硬質ガラス製容器に入れ、水２００ｍｌを正確に加え、適当な栓で密封した後、高圧蒸気滅菌器を用いて１２１℃で１時間加熱した後、室温になるまで放置し、この内溶液を試験液とし、別に水につき、同様の方法で空試験液を調製した。
【００４１】
実施例１
Ｔｉ含量が１ｐｐｍ未満のホモポリプロピレン（ＨＰＰ）１００重量部に対して、造核剤としてＮＡ−２１及び中和剤としてミズカラックを表１に示す割合で配合し、さらにホスファイト系酸化防止剤としてＭＡＲＫ２１１２（旭電化工業（株）製）０．１重量部及びヒンダードアミン系紫外線安定剤としてＴＩＮＵＶＩＮ６２２ＬＤ（日本チバガイギー（株）製）０．０５重量部を配合し、スーパーミキサーでドライブレンドした後、５０ミリ径の単軸押出機を用いて溶融混練した。ダイ出口部温度２１０℃でダイから押し出しペレット化した。得られたペレットを射出成形機により、樹脂温度２３０℃、射出圧力９００ｋｇ／ｃｍ２及び金型温度６０℃で射出成形し、シートを作成した。得られたシートから、試験片を採り、物性を測定した。その結果を表１に示す。
【００４２】
実施例２〜５
表１に示すポリプロピレン系樹脂、造核剤、中和剤を用いて、実施例と同様にして試験片を得、その物性を測定した。その結果を表１に示す。
【００４３】
比較例１〜８
表２に示すポリプロピレン系樹脂、造核剤、中和剤を用いて、実施例と同様にして試験片を得、その物性を測定した。その結果を表２に示す。
【００４４】
【表１】
2006152310.tif 000010
【００４５】
【表２】
2006152310.tif 000011
【００４６】
表１及び表２より明らかなように、本発明の組成物である、核剤ＮＡ−２１とリチウムアルミニウム複合水酸化物塩（ミズカラック）を式（１）を満足するように用いた系（実施例１）、同核剤とハイドロタルサイト（ＤＨＴ−４Ａ）を式（１）を満足するように用いた系（実施例２）、実施例２でＭＦＲを変えた系（実施例３）、実施例２で核剤量および中和剤量を変えた系（実施例４）、およびランダムＰＰ（ＲＰＰ）を用いた系（実施例５）は局方試験に合格する組成物である。一方、ソルビトール系核剤を用いた組成物系では溶出物試験のＵＶ吸収や過マンガン酸消費量等で局方試験に不合格（比較例１）、中和剤としてカルシウムステアレートを用いた系では薬液の透明性が不合格（比較例２）、エチレン濃度が請求範囲を超えたＲＰＰを用いた系では滅菌時に変形と透明性が悪化し（比較例３）、ＮＡ−２１の添加量が低濃度側に請求範囲を外れた系では透明性改善が不十分となり（比較例４）、中和剤が低濃度側に請求範囲を外れた系では中和不足のため樹脂劣化による安全性が低下し、ＵＶ吸収や過マンガン酸消費量等で局方試験に不合格となり（比較例５）、ポリプロピレン中の金属チタン濃度が高濃度の系では強熱残分が不合格（比較例６）、ＭＦＲが低流動側に外れた系では成形性が悪化し（比較例７）、ＭＦＲが高流動側に外れた系では衝撃性（デュポンインパクト）が低下し（比較例８）、それぞれ好ましくない。